СПОСОБ ЭТЕРИФИКАЦИИ МНОГОАТОМНЫХ СПИРТОВ КИСЛОТАМИ, ЗАМЕЩЕННЫМИ ТРЕТИЧНЫМИ АЛКИЛАМИ
METHOD FOR ESTERIFICATION OF POLYATOMIC ALCOHOLS WITH ACIDS SUBSTITUTED WITH TERTIARY ALKYLS

Настоящее изобретение относится к способу получения сложных эфиров многоатомных спиртов из трет-алкильной кислоты при уменьшенной гомополимеризации многоатомных спиртов. Известно, что сложные эфиры триалкилуксусных кислот имеют высокую гидролитическую устойчивость и усиливают гидролитическую устойчивость присутствующего рядом сложного эфира. По этой причине они высоко ценятся в покрытиях и/или конечных применениях в строительстве, где требуется устойчивость к гидролизу. Данное свойство обусловлено пространственным затруднением, обеспечивающимся триалкильной группой кислоты. Поэтому многоатомные спирты, частично этерифицированные триалкилуксусной кислотой, ценятся как элементарные звенья в синтезе смол для покрытий или применений в строительстве.
Этерификация спирта триалкилуксусной кислотой является трудной, и по этой причине такую кислоту даже использовали в качестве катализатора для ускорения реакции этерификации менее пространственно затрудненной кислоты со спиртом (WO 0144156).
Применение традиционных катализаторов этерификации для этерификации пространственно затрудненной кислоты спиртом или многоатомным спиртом известно из Jour. Am. Oil. Chem. Soc., Vol 45, 5-10, январь 1968 г. Используемые условия являются, по мнению авторов, более жесткими, чем для не затрудненной пространственно кислоты или спирта, а в случае многоатомных спиртов работали с избытком кислоты для достижения полной этерификации спиртовых функциональных групп.
Также известна этерификация сильно разветвленных (пространственно затрудненных) кислот с помощью нетрадиционных катализаторов этерификации. Применение хлорсиланов (Bull. Chem. Soc. Jpn, 54, 1267-1268) эффективно в случае моноспирта вследствие образования алкоксисиланов в качестве активных продуктов. Однако не предоставлена технология применения данного способа для частичной этерификации многоатомных спиртов.
Из указанных процитированных публикаций можно установить, что предшествующие технологические решения имеет недостатки, такие как применение дорогих катализаторов или невозможность использования условий для обеспечения частичной этерификации многоатомного спирта с образованием преимущественно моноэфиров многоатомных спиртов только с небольшими количествами соединения более высокой молекулярной массы, образующегося в результате побочных реакций этерификации.
Способ, в котором можно использовать обычные катализаторы этерификации для получения преимущественно моноэфиров многоатомных спиртов, чрезвычайно необходим промышленности, поскольку такой мономер считается ценным элементарным звеном для использования в дальнейшем синтезе смол.
К настоящему времени в результате обширного исследования и проведения экспериментов было неожиданно найдено, что выбор определенных условий способа в комбинации с определенным катализатором делает возможным преимущественное образование маловязкого сложного моноэфира с гидроксильными функциональными группами из трет-алкильных карбоновых кислот и многоатомных спиртов.
Неожиданно, к настоящему времени было найдено, что применение производных сульфокислоты в мягких температурных условиях является эффективной комбинацией для производства сложного моноэфира многоатомного спирта без значительного образования простых полиэфиров. Указанные простые полиэфиры считаются нежелательными гомополимерными побочными продуктами и, как полагают, являются продуктом реакции между спиртовыми функциональными группами; данная реакция представляет собой конкурирующую реакцию, если этерификация является медленной или если спирт используется в избытке по отношению к кислотным функциональным группам. Настоящее изобретение предоставляет решение встречающейся проблемы, т.е. улучшенное селективное получение сложного моноэфира из многоатомных спиртов и пространственно затрудненных карбоновых кислот.
Способ для вышеупомянутой селективной реакции этерификации осуществляется в присутствии кислого катализатора при температуре ниже 180°С.
Пригодные многоатомные спирты могут быть выбраны из этиленгликоля, пропиленгликоля, олигомеров гликолей (n от 2 до 10), глицерина, неопентилгликоля, триметилолпропана, пентаэритрита и их комбинации. Предпочтительные многоатомные спирты выбраны из этиленгликоля, неопентилгликоля, триметилолпропана, пентаэритрита. Наиболее предпочтительными являются неопентилгликоль, триметилолпропан.
Производное кислоты выбрано из кислоты, соответствующей общей формуле (I)
1
2
1
2
3
в которой R, R независимо являются алифатическими алкильными радикалами от 1 до 10 атомов углерода, суммарное количество атомов углерода трех радикалов (СН+R+R) составляет от 3 до 20, предпочтительно от 3 до 13.
Кислый катализатор выбран из производного сульфокислоты, такого как метансульфоновая, этансульфоновая, трифторметансульфоновая, пара-толуолсульфоновая, ксилолсульфоновая кислоты, а предпочтительными кислотными катализаторами являются метансульфоновая кислота или пара-толуолсульфоновая кислота. Данные кислоты используются в интервале от 0,05 до 4 мас.% относительно массы кислоты и многоатомного спирта. Наиболее предпочтительным интервалом является от 0,10 до 2,5 мас.% от кислоты и многоатомного спирта. Наиболее предпочтительным катализатором является метансульфоновая кислота.
Гидроксилсодержащий сложный эфир, полученный из вышеупомянутого многоатомного спирта и алкановой кислоты формулы (I), может в дальнейшем использоваться в качестве элементарных звеньев при получении полиэфирной смолы с улучшенной химической стойкостью.
Полученные таким образом смолы являются олигомерами, которые могут использоваться преимущественно в композициях для покрытий, в композициях для пропитки волокон и в качестве смазочного масла.
Описание измерений и аналитических методов
Измерение прочности при ударе: ISO 6272-93 (Е)
Измерение твердости по времени затухания колебаний маятника (твердость по Кенигу): согласно ISO 1522-73 (Е) или DIN 53157
Краткое описание метода определения устойчивости к метилэтилкетону (МЭК)
Покрытие протирают куском ваты, пропитанной МЭК (с использованием давления примерно 2 кг). Если поверхность покрытия протирается сто раз вверх и вниз без признаков какого-либо повреждения, покрытие считают полностью отвержденным. Если после х "двойных протирок МЭК" покрытие разрушилось по сплошной линии, идущей от верха до низа панели, покрытие считают разрушенным после х "двойных протирок МЭК". Устойчивость к МЭК измеряли на отвержденных покрытиях.
Вязкость ньютоновских систем с использованием вискозиметра Брукфилда: ISO 2555-89.
Изобретение поясняется более подробно в следующих примерах, не ограничивая, однако, его объем данными конкретными вариантами реализации. Все процентные содержания являются содержаниями по массе, а все части являются частями по массе, если не указано иное.
ПРИМЕРЫ
Методика получения
2
2
Используется 1 л круглодонный стеклянный реактор, оборудованный якорной мешалкой из нержавеющей стали, термопарой, дефлегматором Дина-Старка и входным отверстием для N. В реактор помещают трет-алкановую кислоту и многоатомный спирт (см. Таблицы 1 и 2 для композиций) с мольным отношением кислота/спирт 1:1. Реакцию осуществляют в атмосфере N при постоянном перемешивании и постепенном нагревании. При 130°С добавляют растворитель (ксилол) и катализатор. Температуру повышают до
- 150°С при использовании триметилуксусной кислоты (V5)
- 170°С при использовании нео-декановой кислоты (V10)
(кислота Versatic 10 от Resolution Performance Products).
Температуру поддерживают постоянной, пока кислотное число не достигает постоянного значения. В этот момент реакцию останавливают и охлаждают реакционную смесь.
Ниже схема показывает строение продуктов, которые были идентифицированы GC-MS анализом (с ионизационным детектированием, режим POS-C1) для примеров, основанных на триметилолпропане (ТМР) в качестве многоатомного спирта. В проанализированных образцах простые полиэфиры не были обнаружены.
Используемый катализатор:
пара-толуолсульфокислота (pTSA)
метансульфоновая кислота (MSA 70% в воде).
Массовые %, представленные ниже в Таблицах для MSA, относятся к массе поставляемого раствора.
pTSA поставлялась в виде твердого вещества, 97.5%, от Acros
MSA поставлялась в виде раствора (70% в воде) от Atofina.
Многоатомный спирт поставлялся:
триметилолпропан (ТМР) 97%, Aldrich
неопентилгликоль (NPG) 99%, Aldrich
пентаэритрит 98%, Aldrich
Примеры триметилуксусной кислоты (V5)
Таблица 1
Пример
1
2
3
4
5
6
7
8
Кислота
V5
V5
V5
V5
V5
V5
V5
V5
Спирт
ТМР
ТМР
ТМР
ТМР
ТМР
ТМР
ТМР
ТМР
Молярное отношение спирт/кислота
1/1
1/1
1/1
1/1
1/1
1/1
1/1
1/1
Катализатор
pTSA
MSA
MSA
MSA
MSA
MSA
pTSA
pTSA
Количество кат.
2
2
0,5
0,25
0,15
0,1
0,1
0,15
Вязкость (мПа·с)
197
1818
806
720
450
262
737
420
Цвет (Pt/Co)
173
324
166
125
73
63
70
118
Время (ч)
1,5
1,5
2.5
2,5
3,5
5
6
5,5
Выход (%)*
95
98,5
98
97
97
95
91
98
Эфир(%)
Моно
34
66,5
63,6
68,9
н.о
74,2
73,9
70,5
Ди
59
33,5
35,7
30,7
н.о
25,6
26,1
29,5
Три
7
0
0,7
0,4
н.о
0,3
0
0
н.о. - не осуществлялось; * выход основан на прореагировавшей кислоте (потребление катализатора: все выражено в массовых долях от общей массы кислоты и многоатомного спирта)
Примеры кислоты Versatic 10 (V10)
Пример 12. Полиэфирная смола, полученная из сложного эфира многоатомного спирта, полученного в примере 6
2
Использовали 1 л круглодонный стеклянный реактор, оборудованный якорной мешалкой из нержавеющей стали, термопарой, дефлегматором и входным отверстием для N. Продукт из примера 6 (177,8 г) и янтарный ангидрид (153,6 г) помещали в реактор в мольном отношении 1-1 (полагая, что в идеале структура аддукта представляет собой сложный моноэфир). Смесь нагревали при перемешивании до 105°С, примерно при данной температуре происходит выделение теплоты и температура повышается до 160°С.
Данные условия реакции сохраняют до достижения кислотного числа. Затем реакционную смесь охлаждали до примерно 140°С, прежде чем прибавляли Cardura Е10 (401 г), температуру поддерживали постоянной в течение 1 часа.
Свойства полиэфирной смолы:
Цвет (Pt/Co): 130
Вязкость: 12 690 мПа·с
Состав покрытия
Поперечно-сшивающий агент: Cymel 301 от CYTEC.
Катализатор отверждения: используется pTSA в виде 40% раствора в бутаноле, концентрация 1 мас.% от общего количества.
Отношение: полиэфир 12/Cymel=80/20.
Условия отверждения на покрытой Q панели: 30 мин 140°С.
Нанесенный слой: 60-65 микрон.
Свойства покрытия: прочность при прямом/обратном ударе>160дюйм×фунт
Слабое проникновение 9 мм
Устойчивость к МЭК>100 двойных протирок (МЭК=метилэтилкетон)
Примеры 13 и 14. Полиэфир, полученный из триметилуксусной кислоты, многоатомного спирта и других кислот или ангидрида.
Полиэфиры с композициями, представленными в Таблице 3, получали в стеклянном реакторе, оборудованном мешалкой, нагревателем/холодильником и насадкой Дина-Старка. Все ингредиенты нагревали до 160-200°С до достижения желательного кислотного числа. Для удаления реакционной воды путем азеотропной перегонки использовали ксилол.
Ингредиенты
Пример 13
Пример 14
Пентаэритрит (моль)
2
2
Метилгексагидрофталевый ангидрид (моль)
1
1
V5 (моль)
3
4
Катализатор
MSA
MSA
Количество катализатора
0,02 мас.%
0,02 мас.%
Содержание ОН %
6,8
5,1
Mw
892
909
Mn
722
745
(V5): триметилуксусная кислота
Пример 15. Покрытие на основе полиэфира 14
Оценивали полиэфир 14 в качестве реакционного разбавителя для изоцианатного отверждающегося покрытия. Сначала его смешивали при 40 мас.% с акриловым многоатомным спиртом. В качестве отвердителя использовали Desmodur N3600, алифатический изоцианат от Bayer; катализатор представлял собой смесь дибутилолова дилаурата и 1,4-диазабицикло-2,2,2-октана; системы разбавляли бутилацетатом до 100 мПа·с.
Данную систему сравнивали с покрытием аналогичного состава, подготовленным с акриловым многоатомным спиртом без полиэфира. Смесь, содержащая 40%, имела намного меньше летучих органических соединений (VOC), чем материал для сравнения (400 против 458 г/л), но при этом показывала превосходную скорость затвердевания и внешний вид. Через менее чем 30 минут при 60°С система была нелипнущей.